(57)【要約】【課題】  グラフト共重合体の製造原料として有益な、３級アミノ基及び／又は４級アンモニウム基含有単量体単位から構成されるラジカル重合性含窒素マクロモノマーの工業的利用価値のある製造方法を提供する。【解決手段】  片末端にカルボキシル基を有し、３級アミノ基含有ラジカル重合性単量体及び所望により共重合可能な単量体を構成単位とするプレポリマーを、必要に応じて３級アミノ基の少なくとも一部を４級アンモニウム塩とし、さらに、このプレポリマーをラジカル重合性基含有エポキシ単量体と反応させることを特徴とする含窒素マクロモノマーの製造方法。【特許請求の範囲】
【請求項１】
片末端にカルボキシル基を有し、３級アミノ基含有ラジカル重合性単量体及び所望により共重合可能な単量体を構成単位とするプレポリマーを、必要に応じて３級アミノ基の少なくとも一部を４級アンモニウム塩とし、
さらに、このプレポリマーをラジカル重合性基含有エポキシ単量体と反応させる時、極性溶媒中、必要に応じて４級アンモニウム塩化合物及び／又は４級ホスホニウム塩化合物を触媒に用いることを特徴とするマクロモノマー製造方法。
【請求項２】
極性溶媒に水及び／又はアルコールを使用し、前記プレポリマーの３級アミノ基の全てを４級アンモニウム塩とする請求項１に記載のマクロモノマー製造方法。
【請求項３】
前記３級アミノ基含有ラジカル重合性単量体が一般式（１）で示される単量体である請求項１又は請求項２に記載のマクロモノマー製造方法。
【化１】
2005154576.tif 000003
〔式中、Ｒ1は水素原子又はメチル基、Ｒ2、Ｒ3は直鎖状又は分枝状の炭素数１〜４のアルキル基、Ｘは酸素原子又はＮＨ基、ｎ＝１〜４の整数〕
【請求項４】
一般式（１）で示される３級アミノ基含有ラジカル重合性単量体からなる単独重合体であり、且つ片末端にラジカル重合性基を有する数平均分子量６００〜１００，０００のマクロモノマーであって、３級アミノ基の少なくとも一部を４級アンモニウム塩としたマクロモノマー。
【化２】
2005154576.tif 000004
〔式中、Ｒ1は水素原子又はメチル基、Ｒ2、Ｒ3は直鎖状又は分枝状の炭素数１〜４のアルキル基、Ｘは酸素原子又はＮＨ基、ｎ＝１〜４の整数〕
【発明の詳細な説明】
【技術分野】
【０００１】
本発明は、重合体骨格中に３級アミノ基及び／又は４級アンモニウム基含有単量体単位を有する含窒素マクロモノマーの製造方法に関する。
【背景技術】
【０００２】
マクロモノマーはグラフト共重合体の製造原料として注目されており、今日多くの種類のマクロモノマーが知られている。最近では、その重合体骨格に、カルボキシル基、ヒドロキシル基またはアミド基等の官能基を有するマクロモノマーも開発されるに至っている（例えば、特許文献１及び特許文献２など）。特にアミド基のようなカチオン性官能基を有するマクロモノマーは、その優れた特徴から近年注目されており、４級アンモニウム塩のような更に強力なカチオン性を示す官能基を有するマクロモノマーは、非常に興味が持たれるところである。
【０００３】
４級アンモニウム基を有するマクロモノマーは、対応する３級アミノ基を有するマクロモノマーを４級化することによって容易に得られると予想されるが、肝心の３級アミノ基を有するマクロモノマーの合成法に関して、報告例はごく限られている。その一つの例として、ジグライム中、３級アミン触媒存在下でグリシジルメタクリレートを末端に付加させる方法が提案されており、１４０℃、６時間という条件で目的のマクロモノマーが得られるとされている。しかし、生成物の純度は低く、マクロモノマーとしての収率は５０％に満たないことが報告されている（非特許文献１）。
【０００４】
他方、マクロモノマーの製法として、メルカプトプロピオン酸等の化合物に由来するカルボキシル基を有する片末端カルボキシル型重合体と、グリシジル基を有するラジカル重合性単量体とを４級アンモニウム塩等の触媒存在下で反応させることによりマクロモノマーを得る方法は、従来から広く応用されてきた。この方法によって、これまでに様々なマクロモノマーが合成されているが、３級アミノ基含有単量体単位を有するマクロモノマーを得たという報告は無い（非特許文献２）。
【特許文献１】特開平８−７３５７７（特許請求の範囲）
【特許文献２】特開平１１−１８１０２１（特許請求の範囲）
【非特許文献１】Ｙｏｓｈｉｋｉ  Ｃｈｕｊｏ  ｅｔ  ａｌ． ，Ｐｏｌｙｍｅｒ  Ｊｏｕｒｎａｌ，１９８５，Ｖｏｌ．１７（１），ｐ１３３−１４１
【非特許文献２】伊藤浩一，「マクロモノマーの合成と応用」，日本接着協会誌，１９８８年，第２４巻，第９号，ｐ３７４−３８４
【発明の開示】
【発明が解決しようとする課題】
【０００５】
本発明は、前記背景技術に鑑みなされたもので、３級アミノ基及び／又は４級アンモニウム基含有単量体単位を有する含窒素マクロモノマーを、高収率及び高純度で得ることができる工業的利用価値のある製造方法を提供することにある。
【課題を解決するための手段】
【０００６】
本発明者らは、高収率でしかも高純度な含窒素マクロモノマーが得られる製造方法を確立するために鋭意検討した結果、本発明を完成するに至ったのである。すなわち、本発明は、片末端にカルボキシル基を有し、３級アミノ基含有ラジカル重合性単量体及び所望により共重合可能な単量体を構成単位とするプレポリマーを、必要に応じて３級アミノ基の少なくとも一部を４級アンモニウム塩とし、ラジカル重合性基含有エポキシ単量体と反応させることを特徴とする含窒素マクロモノマーの製造方法である。
尚、本明細書において、アクリル酸又はメタクリル酸を（メタ）アクリル酸と表し、アクリレート又はメタクリレートを（メタ）アクリレートと表す。
【発明の効果】
【０００７】
本発明によれば、従来法に比べて工業的に有利な方法で、高収率で高純度な３級アミノ基及び／又は４級アンモニウム基含有単量体単位を有する含窒素マクロモノマーを製造できる。
【発明を実施するための最良の形態】
【０００８】
片末端にカルボキシル基を有し、３級アミノ基含有ラジカル重合性単量体及び所望により共重合可能な単量体を構成単位とするプレポリマーを、必要に応じて３級アミノ基の少なくとも一部を４級アンモニウム塩とし、さらに、このプレポリマーを、極性溶媒中、必要に応じて４級アンモニウム塩化合物及び／又は４級ホスホニウム塩化合物を触媒とし、カルボキシル基と反応するエポキシ基及びラジカル重合性基の双方を有する化合物（以下、ラジカル重合性基含有エポキシ単量体という）と反応させることで、３級アミノ基及び／又は４級アンモニウム基含有単量体単位を有する含窒素マクロモノマーを高純度に得る。
【０００９】
本発明における３級アミノ基及び／又は４級アンモニウム基含有単量体単位を有する含窒素マクロモノマーの出発原料となるプレポリマーは、種々の公知の方法により製造できる。例えば、カルボキシル基を有するメルカプタン化合物を連鎖移動剤として用いる方法がある。この例について概要を述べると、メルカプト酢酸、メルカプトプロピオン酸、メルカプト酪酸又はチオサリチル酸などのカルボキシル基を有するメルカプタン化合物の存在下に、有機溶媒中で、３級アミノ基含有ラジカル重合性単量体及び所望により共重合可能な単量体をラジカル重合させることにより、繰返し単位による連鎖中に３級アミノ基を有し且つ片末端にカルボキシル基を有するプレポリマーを製造する。あるいは、アゾビスシアノ吉草酸等のような、カルボキシル基を有する重合開始剤を使用することによって、片末端にカルボキシル基を導入する方法もよく知られている。これらの方法によって片末端にカルボキシル基を有するプレポリマーを合成する。
【００１０】
プレポリマーの製造において使用する３級アミノ基含有ラジカル重合性単量体としては、３級アミノ基及びラジカル重合性基を有する単量体であれば特に種類を問わないが、好ましくは下記一般式（１）で示される単量体が挙げられる。
【化１】
2005154576.tif 000002
〔式中、Ｒ1は水素原子又はメチル基、Ｒ2、Ｒ3は直鎖状又は分枝状の炭素数１〜４のアルキル基、Ｘは酸素原子又はＮＨ基、ｎ＝１〜４の整数〕
【００１１】
式（１）で示される単量体の具体例としては、N，N−ジメチルアミノエチル（メタ）アクリレート、N，N−ジエチルアミノエチル（メタ）アクリレート、N，N−ジメチルアミノプロピル（メタ）アクリレート、N，N−ジメチルアミノブチル（メタ）アクリレート等のジアルキルアミノ基を有する（メタ）アクリル酸エステル類やN−（N’，N’−ジメチルアミノエチル）アクリルアミド、 N−（N’，N’−ジメチルアミノエチル）メタクリルアミド、 N−（N’，N’−ジエチルアミノエチル）アクリルアミド、 N−（N’，N’−ジエチルアミノエチル）メタクリルアミド、 N−（N’，N’−ジメチルアミノプロピル）アクリルアミド、 N−（N’，N’−ジメチルアミノプロピル）メタクリルアミド、 N−（N’，N’−ジエチルアミノプロピル）アクリルアミド、 N−（N’，N’−ジエチルアミノプロピル）メタクリルアミド等のジアルキルアミノ基を有する（メタ）アクリルアミド類が挙げられる。
【００１２】
上記以外にもビニルピリジン、２−メチル−５−ビニルピリジン、２−エチル−５−ビニルピリジン等のモノビニルピリジン類； N，N−ジメチルアミノスチレン、 N，N−ジメチルアミノメチルスチレン等のジアルキルアミノ基を有するスチレン類；２−ジメチルアミノエチルビニルエーテル等のジアルキルアミノ基を有するビニルエーテル類等が３級アミノ基含有ラジカル重合性単量体として挙げられる。これらの単量体は目的に応じて、その一部又は全てをあらかじめ４級化して使用することも可能である。
【００１３】
プレポリマーの製造において、上記３級アミノ基含有ラジカル重合性単量体と共に使用し得る共重合可能な単量体としては、例えば（メタ）アクリルアミド、メチル（メタ）アクリレート、エチル（メタ）アクリレート、ブチル（メタ）アクリレート、2−エチルヘキシル（メタ）アクリレート、シクロヘキシル（メタ）アクリレート、ラウリル（メタ）アクリレート、ステアリル（メタ）アクリレート、イソボルニル（メタ）アクリレート、ベンジル（メタ）アクリレート、トリフルオロエチル（メタ）アクリレート、（メタ）アクリル酸、マレイン酸、イタコン酸、スチレン、α−メチルスチレン及びアクリロニトリル等が挙げられ、目的に応じて共重合することができる。
本発明において、プレポリマーとしては、得られるマクロモノマーの応用範囲が広い点で、上記３級アミノ基含有ラジカル重合性単量体の単独重合体又は３級アミノ基含有ラジカル重合性単量体と上記共重合可能な単量体との共重合体であることが好ましく、さらに好ましくは、一分子当り３級アミノ基を平均で少なくとも３個以上有する上記の単独重合体又は共重合体である。
【００１４】
プレポリマーの製造方法としては、その方法の一つとして、例えば先述のように、メルカプト酢酸、メルカプトプロピオン酸、メルカプト酪酸又はチオサリチル酸などのカルボキシル基を有するメルカプタン化合物の存在下に行なう。メルカプタン化合物は、ラジカル重合において連鎖移動剤として作用し、重合体の片末端に結合する。メルカプタン化合物の好ましい使用量は、得られるプレポリマーと等モルとなる量であり、単量体の使用量及び求めるプレポリマーの数平均分子量から容易に算出できる。プレポリマーの好ましい数平均分子量は、５００〜１００，０００である。数平均分子量が５００〜１００，０００のプレポリマーを得ようとする場合、メルカプタン化合物の使用量はプレポリマーの製造で使用する単量体の総量１００質量部当り０．０５〜２０質量部程度である。
【００１５】
重合温度としては５０℃〜１４０℃が好ましく、また重合溶媒としては、酢酸エチル、酢酸ブチル、アセトン、メチルエチルケトン、メチルイソブチルケトン、トルエンまたはキシレン等が好ましく使用できるが、特に好ましくはアセトン、メチルエチルケトン、メチルイソブチルケトン等のケトン化合物である。あるいは、３級アミノ基含有単量体を全て４級化して用いる場合は、溶媒として水が好適に使用できる。重合開始剤としては、アゾビスイソブチロニトリル、アゾビスジメチルバレロニトリル、ブチルパーオキシピバレート、ブチルパーオキシオクタネート、過硫酸塩、カルバモイルアゾイソブチロニトリル等のアゾ系開始剤及びパーオキサイド系開始剤が挙げられる。その好ましい使用量は、プレポリマーの製造で使用する単量体の総量１００質量部当り０．０５〜３質量部である。
【００１６】
重合時間は、３級アミノ基含有ラジカル重合性単量体及び／又は共重合可能な単量体の種類、重合開始剤の種類及び添加量、重合溶媒の量、重合温度などによって変化するが、通常３０分〜１０時間であり、３級アミノ基含有ラジカル重合性単量体及び／又は共重合可能な単量体が重合によって消費するまで反応を行うことが好ましい。
【００１７】
上記プレポリマーを構成する３級アミノ基含有単量体単位の３級アミノ基を４級化する場合は、例えばメチルクロライド等のハロゲン化アルキル（アルキル基の炭素数が１〜18、ハロゲン原子が塩素原子、臭素原子又はヨウ素原子）やベンジルクロライド等のハロゲン化ベンジル等のハロゲン化化合物が用いられる。４級化は、種々の公知の方法によって容易に達成される。
上記３級アミノ基を４級化するために使用するハロゲン化化合物の使用量は、通常、プレポリマーの総量に対して５〜１００モル％で用いるのが好ましい。
【００１８】
本発明における３級アミノ基及び／又は４級アンモニウム基含有単量体単位を有するマクロモノマーは、上記重合反応によって得られる分子鎖中に３級アミノ基及び／又は４級アンモニウム基含有単量体単位を有し且つ片末端にカルボキシル基を有するプレポリマーと、ラジカル重合性基含有エポキシ単量体とを反応させることにより得られる。
ラジカル重合性基含有エポキシ単量体としては、エポキシ基を有する（メタ）アクリレートが好ましく、具体的には、グリシジル（メタ）アクリレート、３，４−エポキシシクロヘキシルメチル（メタ）アクリレートなどの脂環式エポキシ（メタ）アクリレート（ＣＹＣＬＯＭＥＲ  Ａ−２００、Ｍ−１００等、ダイセル化学工業（株）製）等が挙げられる。
【００１９】
かかるマクロモノマー化の反応は、極性溶媒中、あるいは３級アミノ基の大部分又は全てを４級アンモニウム塩とする場合には水と極性溶媒との混合溶媒中で、必要に応じて４級アンモニウム塩化合物及び／又は４級ホスホニウム塩化合物の如き触媒の存在下に、６０〜１２０℃に維持することにより円滑に進行する。この際、重合禁止剤の存在下、空気を封入して反応器を密閉するか、または空気をバブリングしながら行なうのが望ましい。
【００２０】
マクロモノマー化に要する反応時間は、上記プレポリマー及びラジカル重合性基含有エポキシ単量体の種類及び量、触媒の種類及び添加量、極性溶媒の量、反応温度などによって変化するが、通常２時間〜１０時間であり、上記プレポリマーが反応によって消費するまで反応を行うことが好ましい。
【００２１】
マクロモノマー化で使用する極性溶媒は、プレポリマーを得る際の重合溶媒として例示した化合物が使用できるが、好ましくはアセトン、メチルエチルケトン、メチルイソブチルケトン等のケトン化合物である。３級アミノ基の大部分又は全てを４級アンモニウム塩として用いる場合、水に混合させる極性溶媒は、エポキシ基含有化合物のような水に対して難溶の化合物を水に溶解または分散することを目的として加えるものであって、この目的にはメタノール、エタノール、プロパノール、イソプロパノール等のアルコールや、上述のケトン類の如き親水性有機溶媒が好適に使用できる。水と極性溶媒を混合する場合は、通常、水に極性溶媒が５〜５０質量％で使用するのが好ましい。
マクロモノマー化に使用する極性溶媒（上記極性溶媒あるいは水及び極性溶媒との混合溶媒）の量は、通常、プレポリマー及びラジカル重合性基含有エポキシ単量体の総量が２０〜７０質量％になるように用いるのが好ましい。
【００２２】
マクロモノマー化での触媒には、テトラアルキルアンモニウムブロマイド又はトリエチルベンジルアンモニウムクロライド等の４級アンモニウム塩、及びテトラアルキルホスホニウムブロマイド等が挙げられる。好ましい触媒は、得られる反応生成液に着色が発生しにくい点で、４級アンモニウム塩である。
マクロモノマー化に使用する上記触媒の添加量は、通常、プレポリマー及びラジカル重合性基含有エポキシ単量体の総モル数に対して０．３〜３倍で用いるのが好ましい。
【００２３】
上記の操作により、目的とする３級アミノ基及び／又は４級アンモニウム基含有単量体単位を有する含窒素マクロモノマーが得られる。マクロモノマーの数平均分子量（以下、Ｍｎという）は６００〜１００，０００である。Ｍｎが上記範囲を外れた場合、マクロモノマーとしてのラジカル重合性を損なうので好ましくない。尚、Ｍｎは２．５質量％トリエチルアミンを含有するテトラヒドロフランを溶離液としたゲルパーミエーションクロマトグラフィーにより測定したポリスチレン換算の値である。
【００２４】
本発明の含窒素マクロモノマーは、（メタ）アクリル酸、マレイン酸、イタコン酸、（メタ）アクリル酸アルキル、（メタ）アクリル酸パーフルオロアルキル、アクリロニトリル、酢酸ビニル、プロピオン酸ビニル、スチレン、α−メチルスチレン、（メタ）アクリルアミド、（メタ）アクリル酸ヒドロキシアルキル等との共重合に用いられ、これによって得られるグラフト共重合体は、塗料、コーティング、接着剤、粘着剤、電子材料、反応性乳化剤、分散剤、凝集剤、紙力増強剤、歩留向上剤、サイズ剤又はピッチコントロール剤等として用いられる。マクロモノマーの４級化の度合は、用途、目的に応じて変化させることが可能である。
【００２５】
以下に、実施例及び比較例を挙げて本発明を更に具体的に説明する。なお、各例において、「部」とあるのは「質量部」である。
【実施例１】
【００２６】
（プレポリマーの製造）
攪拌機、冷却管、２個の滴下ロート、ガス導入管及び温度計の付いたガラスフラスコに、N，N−ジメチルアミノエチルメタアクリレート１６５ｇ（１．０５モル）、メルカプトプロピオン酸２４．８ｇ（０．２３４モル）、メチルエチルケトン２７５ｇを仕込み、８０℃に昇温した。その後、一方の滴下ロートからメチルエチルケトン９６．３ｇ に溶解したN，N−ジメチルアミノエチルメタアクリレート３８５ｇ（２．４５モル）を３時間かけて滴下すると共に、同時にもう一方のロートからメチルエチルケトン２７２ｇに溶解したアゾビスイソブチロニトリル２．７５ｇ（０．０１６８モル）を４時間かけて滴下した。その後更に８０℃で３時間攪拌を続け、末端にカルボキシル基を有するプレポリマー溶液を得た。
【００２７】
（マクロモノマーの製造）
次いで、上記プレポリマー溶液にｐ−メトキシフェノール０．４２ｇ、テトラブチルアンモニウムブロマイド８３．９ｇ、グリシジルメタクリレート４０．４ｇ（０．２８５モル）を添加し、空気を吹き込みながら、７５℃で４時間反応させた。その結果、滴定によって測定されるカルボキシル基の減少度から求めたメタクリロイル基の末端純度が９７％、３級アミノ基の滴定によって求めた３級アミノ基残存率が１００％のマクロモノマーＭＭ−１（Ｍｎ約２，２５０）を得た。
【実施例２】
【００２８】
実施例１のプレポリマーの製造によって得られた末端にカルボキシル基を有するプレポリマー溶液２０．０ｇを、スターラーチップを備えたガラスビンに入れ、これにアリルブロマイド０．５９７ｇを室温下、攪拌しながら添加して密閉し、その後更に１０分間攪拌した。この溶液にp−メトキシフェノール０．００６４ｇ、グリシジルメタクリレート０．６３３ｇ（０．００４４６モル）を添加し、容器を密閉して７５℃で４時間反応させた。その結果、滴定によって測定されるカルボキシル基の減少度から求めたメタクリロイル基の末端純度９６％の、３級アミノ基の約９％が４級化されたマクロモノマーＭＭ−２（Ｍｎ約２，２５０）を得た。
【実施例３】
【００２９】
実施例１のプレポリマーの製造によって得られた末端にカルボキシル基を有するプレポリマー溶液３００ｇを、スターラーチップを備えた三角フラスコに入れ、これにメチルクロライドガスを封入し、室温で攪拌した。約１時間後に塩酸で滴定したところ、３級アミノ基の約１６．４％が４級化されていた。こうして得られたプレポリマー２００ｇを３００ｍＬフラスコに入れ、更にp−メトキシフェノール０．０６６ｇ、グリシジルメタクリレート６．３３ｇ（０．０４４６モル）を添加し、空気を吹き込みながら７５℃で４時間攪拌した。その結果、滴定によって測定されるカルボキシル基の減少度から求めたメタクリロイル基の末端純度９９％の、３級アミノ基の約１６．４％が４級化されたマクロモノマーＭＭ−３（Ｍｎ約２，２５０）を得た。
【００３０】
マクロモノマーの精製は、マクロモノマーのメチルエチルケトン溶液を過剰のシクロヘキサン中に滴下し、析出させることによって行なった。このようにして得られた精製マクロモノマーをプロトン核磁気共鳴スペクトル測定に供した。
図１に一例として、マクロモノマーＭＭ−３のプロトン核磁気共鳴スペクトルを示した。δ値０．８〜２．２ｐｐｍにプレポリマー主骨格に基づくピーク、２．２〜２．５及び３．２〜３．５ｐｐｍにＮ−メチル基に基づくピーク、２．５〜２．９及び３．７〜４．７ｐｐｍにＮ−エチレン基に基づくピーク並びに５．６〜６．３ｐｐｍに末端エチレン二重結合に基づくピークが観測される。これらから、マクロモノマーの末端にメタクリロイル基が存在していることが確認された。
【実施例４】
【００３１】
（共重合体プレポリマーの製造）
攪拌機、冷却管、ガス導入管及び温度計の付いたガラスフラスコに、N，N−ジメチルアミノエチルメタアクリレート３９．２５ｇ（０．２５モル）、ラウリルメタアクリレート１２．７ｇ（０．０５３モル）、メルカプトプロピオン酸２．６５ｇ（０．０２５モル）、メチルエチルケトン６３．５ｇを仕込み、８０℃に昇温した。これにメチルエチルケトン５．４５ｇに溶解したアゾビスイソブチロニトリル０．２８７ｇ（０．００１８モル）を加えた後、フラスコ内の温度を８０℃に維持したまま６時間攪拌を続け、末端にカルボキシル基を有する共重合体プレポリマー溶液を得た。
【００３２】
（共重合体マクロモノマーの製造）
上記プレポリマーの製造によって得られた末端にカルボキシル基を有する共重合体プレポリマー溶液１００ｇを、攪拌機、冷却管、ガス導入管及び温度計を備えた２００ｍＬガラスフラスコに入れ、p−メトキシフェノール０．０３３ｇ、テトラブチルアンモニウムブロマイド７．４８ｇ（０．０２３モル）、グリシジルメタクリレート３．６０ｇ（０．０２５モル）を添加し、空気を吹き込みながら７５℃で４時間攪拌した。その結果、滴定によって測定されるカルボキシル基の減少度から求めたメタクリロイル基の末端純度９９．６％の、３級アミノ基の滴定によって求めた３級アミノ基残存率が１００％のマクロモノマーＭＭ−４（Ｍｎ約２，３００）を得た。
【産業上の利用可能性】
【００３３】
本発明によれば、従来法に比べて工業的に有利な方法で且つ高純度な３級アミノ基及び／又は４級アンモニウム基含有単量体単位を有する含窒素マクロモノマーを製造でき、当該マクロモノマーは、枝に３級アミノ基及び／又は４級アンモニウム基含有単量体単位を有するグラフト共重合体の原料として有用である。さらに、かかるグラフト共重合体は、塗料、コーティング、接着剤、粘着剤、電子材料、反応性乳化剤、分散剤、凝集剤、紙力増強剤、歩留向上剤、サイズ剤及びピッチコントロール剤等として有用である。
【図面の簡単な説明】
【００３４】
【図１】本発明の実施例３で得られたマクロモノマーＭＭ−３のプロトン核磁気共鳴スペクトル。
【図１】
2005154576.tif 000005